Carton pour couche extérieure de carton ondulé. L'invention concerne un carton pour couche extérieure de carton ondulé. Actuellement, pour fabriquer des cartons pour couche extérieure de carton ondulé, on utilise exclusivement une pate chimique de résineux au sulfate, blanchie ou non. Pour fabriquer des cartons de qualités inférieures, on utilise de la pate chimique de résineux au sulfate, des papiers de récupération, éventuellement de la pate mi-chimique et de la pate chimique de feuillus tendres, ainsi qu'également de bois tropical (Eucalyptus delupta, Eucalyptus cloeziana, Eucalyptus grandis, Eucalyptus tereticornis). Pour fabriquer des cartons pour couche extérieure à une seule couche, on a essayé à titre d'expérience, chez Australian Pepco Manufactures Ltd, d'utiliser un mélange de pate chimique au sulfate de pin et de pate semi-chimique d'eucalyptus. Le carton proposé suivant l'invention pour une couche extérieure de carton ondulé se caractérise en ce qu'il contient une pate chimique ou une pâte semi-chimique avec un rendement de 50 à 70%, sur la base de 20 à 802 de feuillus tendres et 80 a 20% de feuillus durs, ainsi qu'une pâte chimique de résineux au sulfate et des papiers de récupération non tries, le rapport des composants dans le mélange global étant compris entre 2/1/2 et 2/2/1, et dans le mélange les feuillus durs étant constitués pour 2/3 par du chine et pour 1/3 par d'autres feuillus durs. La pâte chimique et semi-chimique préparée suivant le procédé de l'invention, qui a été mise en forme sur le tamis d'une machine à papier, possède les propriétés mécaniques et physiques suivantes Longueur de rupture 9 km Résistance relative à la déchirure amorcée 620 mN Résistance relative à l'éclatement 500 kPa Nombre de pliages doubles 300 pour des degrés de raffinage de fibrillation allant de 30 à 500 SR. La composition contient également une pâte chimique de résineux au sulfate et des papiers de récupération. Les pa piers de récupération peuvent etre de qualité inférieure (par exemple classe P7) et posséder des paramètres mécaniques et physiques de valeur faible, qui se caractérisent par exemple par une longueur de rupture comprise entre 1 700 et 3 800 m, une résistance relative à l'éclatement comprise entre 75 et 230 kPa, une résistance relative à la déchirure amorcée comprise entre 800 et 900 mN, et un certain nombre (40) de pliages doubles pour un degré de raffinage allant de 17 à 480 SR. Un produit fabriqué par formage sur un tamis d'une machine à papier ou à carton en utilisant une technique de fabrication classique -à savoir un carton pour une couche extérieure de carton ondulé- équivaut à un carton du type K-O, K-l, K-2 suivant la norme ON 50 2493. Un avantage du procédé de fabrication suivant l'invention réside dans l'utilisation de pâte chimique et de pâte semi-chimique à base de feuillus tendres et durs, surtout de chêne, qui n'étaient pratiquement pas utilisées jusqu'ici dans la fabrication du papier. Du point de vue économique, le chene représente une source potentielle de matière première pour des pâtes chimiques et semi-chimiques pour fabriquer des cartons pour la couche extérieure de carton ondulé. Exemple 1 On prépare de la pâte de papier à partir d'une pâte semi-chimique qui est constituée par un mélange contenant 60% de feuillus durs et-40t de feuillus tendres, qui a été raffiné à 360 SR, par un procédé au sulfite neutre, avec un rendement de 60%, avec un processus de fibrillation,- par une pâte chimique de résineux au sulfate non blanchie, raffinée à 250 SR, et par des papiers de récupération non triés de la classe P7, raffinés à 320 SR, ces composants étant dans un rapport 2/1/2 : à partir-de cette pâte de papier, après égalisation par formage en une seule couche, on fa 2 brique un carton pesant 180 gela2, et présentant les proprié- tés physiques et mécaniques suivantes Longueur de rupture longitudinalement 8,0 km transversalement 4,5 km Résistance à la déchirure amorcée longitudinalement 2 100 mN transversalement 2 500 mN Résistance à l'éclatement 700 kPa Résistance au pliage (K-M 8N) longitudinalement 1 400 pliages transversalement 600 pliages Exemple 2 On prépare une pâte de papier à partir d'une pâte semi-chimique qui est constituée par un mélange de 75% de feuillus durs, à savoir 40% de chene, 10% de la variété de chêne quercus cerris, 15X de hetre et 10% d'érable, et de 25% de feuillus tendres, à savoir 16% de peuplier et 9% de saule, raffiné à 400 SR par un procédé au sulfite neutre, avec un rendement de 65%, avec un processus de fibrillation, ainsi que par une pâte de résineux au sulfate, raffinée à 230 SR et par des papiers de récupération non triés de la classe P7, raffinés à 350 SR, les composants étant dans un rapport 2/2/l. A partir de cette pâte de papier, après égalisation, on prépare, par formage en une seule couche; un 2 carton extérieur pesant 180 g/m2 et présentant les proprié- tés physiques et mécaniques suivantes Longueur de rupture longitudinalement 9,5 km transversalement 5,5 km Résistance à la déchirure amorcée longitudinalement 2 200 mN transversalement 2 600 mN Résistance à l'éclatement 750 kPa Résistance au pliage (K-M 8N) longitudinalement .1 600 pliages L'utilisation économique de l'invention dans le monde réside dans la possibilité d'une utilisation plus importante des feuillus qui sont traités suivant des procédés mécanochimiques, avec actuellement 29,4% de feuillus et 70,6%.de résineux. Dans le monde, les réserves de chenes dans les forêts mixtes de la zone tempérée et les parties nord des forêts semi-tropicales humides représentent 10 à llX des feuillus. Comme il va de soi, et comme il résulte d'ailleurs déjà de ce qui précède, l'invention ne se limite nullement à ceux de ses mod s d'application et de réalisation qui ont été plus particulièrement envisagés ; elle en embrasse, au contraire, toutes les variantes. REVENDICATIONS 1. Carton pour couche extérieure de carton ondulé, caractérisé en ce qu'il contient une pâte chimique ou une pâte semi-chimique avec une proportion de 50 à 70% en bois, sur la base de 20 à 80% de feuillus tendres et 80 à 20% de feuillus durs, ainsi qu'une pâte chimique de résineux au sulfate et des papiers de récupération non triés, le rapport des composants dans le mélange global étant compris entre 2/1/2 et 2/2/1. 2. Carton suivant la revendication 1, caractérisé en ce que dans le mélange les feuillus durs sont constitués pour 2/3 par du chene et pour 1/3 par d'autres feuillus durs.